(57)【要約】      （修正有）【課題】砥石研削による金属製品の加工において、砥石の目詰まりが簡便な液処理により劇的に改善され、砥石切込量を従来より大幅に増加させても連続的な加工継続が可能となり、ひいては研削加工の効率改善に大きく貢献する研削液供給装置を提供する。【解決手段】水系研削液ＣＬを処理媒体粒子の集合体に流通させることにより、水系研削液ＣＬは処理媒体粒子の表面に接触してキャビテーション処理されたのち、研削加工装置１００に供給される。処理媒体粒子をなす絶縁性セラミックは気孔率が１０％以上６０％以下の多孔質であり、また見かけ比重が１．０以上のものが採用されることで、ケーシング内で浮遊することなく安定した流速にて水系研削液ＣＬと接触する。これにより、処理媒体粒子表面では水系研削液ＣＬ中の溶存空気が減圧析出するキャビテーションが生じ、水系研削液ＣＬの回転砥石１０１表面への浸透性が改善される。【選択図】図１
2020203332.tif 000002
【特許請求の範囲】
【請求項１】
回転砥石により金属系ワークの表面を研削加工する研削加工装置の前記回転砥石に水系研削液を供給する研削液供給装置であって、
前記水系研削液を貯留する研削液貯留部と、
前記研削加工装置に前記研削液貯留部内の前記水系研削液を供給する供給配管と、
前記供給配管の途上に設けられるとともに、前記水系研削液の流入口と流出口とを有した中空のケーシングと、前記ケーシングの内部に充填されるとともに見かけ比重が１．０以上であり気孔率が１０％以上６０％以下の絶縁性セラミックからなる処理媒体粒子の集合体とを備え、前記流入口から前記ケーシング内に流入する前記水系研削液を前記処理媒体粒子の集合体に流通させることにより、前記水系研削液を前記処理媒体粒子の表面に接触させてキャビテーション処理しつつ前記流出口から流出させるようにしたキャビテーション処理モジュールと、を備えたことを特徴とする研削液供給装置。
【請求項２】
前記絶縁性セラミックは結晶質鉱物と非晶質鉱物とが混在した組成を有し、Ｘ線回折パターンを測定した際に、前記非晶質鉱物に由来するハローピーク高さをＩｇ、前記結晶質鉱物に由来する回折ピークの最も強度の高いもののピーク高さをＩｃとしたときに、Ｉｇ／Ｉｃの値が０．０５以上０．３以下となるものが使用される請求項１記載の研削液供給装置。
【請求項３】
前記絶縁性セラミックは、石英と長石とが合計含有量が９０％以上となるように混合した鉱物組成を有する請求項２記載の研削液供給装置。
【請求項４】
前記研削液貯留部から前記水系研削液をくみ上げるとともに、前記供給配管上の前記キャビテーション処理モジュールに前記水系研削液を、前記キャビテーション処理モジュール内の平均流速が０．６ｍ／分以上となるように送液する送液ポンプを備える請求項１ないし請求項３のいずれか１項に記載の研削液供給装置。
【請求項５】
前記キャビテーション処理モジュールを流通する前記水系研削液の流量をρ（Ｌ／分）、前記処理媒体粒子の充填量をＷ（ｇ）、前記キャビテーション処理モジュール内の前記平均流速をＶとして、Ｗ・Ｖ２／ρの値が２．０以上となるように、前記送液ポンプの流量と前記処理媒体粒子の充填量が定められている請求項４記載の研削液供給装置。
【請求項６】
前記研削液貯留部は前記研削加工装置からの汚染された水系研削液を回収する汚液槽と、該汚液槽内の水系研削液から加工スラッジを分離・除去して浄化済の水系研削液とするフィルタリング装置と、前記浄化済の水系研削液を前記フィルタリング装置から回収する浄化槽とを備え、前記送液ポンプは前記浄化槽から前記水系研削液をくみ上げるものである請求項４又は請求項５に記載の研削液供給装置。
【請求項７】
前記フィルタリング装置にて分離された前記加工スラッジから、前記金属系ワークに由来する磁性金属スラッジを分離・除去するマグネットセパレータを備える請求項６記載の研削液供給装置。
【請求項８】
前記汚液槽内の水系研削液をくみ上げて前記フィルタリング装置に供給する汚液ポンプと、前記マグネットセパレータにて前記磁性金属スラッジが分離された水系研削液を前記汚液槽に戻す汚液戻し部と、前記浄化槽からオーバーフローする浄化済の水系研削液を前記汚液槽に導くオーバーフロー部とを備える請求項７記載の研削液供給装置。
【請求項９】
前記フィルタリング装置は、前記汚液槽内の水系研削液の液面よりも上方に配置され、底部に汚液戻し口が開口するフィルタ筐体と、該フィルタ筐体の内側空間を前記汚液戻し口が開口する第一空間と、該第一空間に隣接する第二空間とに仕切る形で設けられるフィルタ部材とを備え、前記汚液ポンプがくみ上げる前記汚液槽内の水系研削液は前記フィルタ筐体の前記第一空間に供給されるとともに、前記フィルタ部材にて前記金属スラッジが分離されて前記第二空間に前記浄化済の水系研削液として回収され、該第二空間から該浄化済の水系研削液が前記浄化槽に戻されるようになっており、
前記フィルタ部材は、前記フィルタ筐体内に配置されるフィルタフレームと、該フィルタフレームにより上下に展張された形で保持されるとともに該筐体側壁部の周方向に沿う筒状のフィルタシートとを備え、該筒状のフィルタシートは内側空間が前記第一空間とされる一方、前記筐体側壁部内面との間に前記第二空間を隙間形態に区画形成するものであり、前記第二空間の下端側は前記フィルタフレームと前記筐体側壁部内面との間を結合する液流通不能なフレーム基部にて塞がれてなり、
前記汚液ポンプは前記汚液槽内の水系研削液を、前記第一空間の前記筒状のフィルタシートの内側をなす領域にて、前記汚液戻し口からの流出に打ち勝つ形で液面を上昇させるように供給するものであり、供給された前記水系研削液を前記フィルタシートの前記第一空間側の面を濾過面とする形で前記加工スラッジを濾過しつつ前記第二空間に流出させる一方、前記フィルタシートの前記濾過面に堆積した前記加工スラッジは供給された前記水系研削液の一部とともに前記第一空間内に落下し、前記汚液戻し口から前記フィルタ筐体の下方に配置されたマグネットセパレータに導かれるようになっている請求項８記載の研削液供給装置。
【請求項１０】
前記キャビテーション処理モジュール内には、前記水系研削液の流通経路部として、前記流入口から前記処理媒体粒子の集合体内を経由して前記流出口へ向かう処理経路部と、前記流入口から前記処理媒体粒子の集合体の外側を迂回して前記流出口へ向かう迂回経路部とが設けられている請求項１ないし請求項９のいずれか１項に記載の研削液供給装置。
【請求項１１】
前記キャビテーション処理モジュール内の前記水系研削液の全流量に対する前記処理経路部への流量分配率が０．１５以上となるように、前記処理経路部と前記迂回経路部との流通断面積が定められている請求項１０記載の研削液供給装置。
【請求項１２】
前記ケーシングは軸線方向の一端に前記流入口が、他端に前記流出口が各々開口する円筒状のケーシング本体部を備えるとともに、該ケーシング本体部の内側に同心的に挿入配置される円筒状のカートリッジ容器に前記処理媒体粒子の集合体が収容されてなり、前記カートリッジ容器は、壁厚方向の液流通を遮断するとともに両端面が開口する円筒状のカートリッジ本体と、該カートリッジ本体の前記両端面を、前記水系研削液の流通は許容し前記処理媒体粒子の漏出は阻止する形で閉鎖する透液閉鎖部とを備え、前記処理媒体粒子が充填される前記カートリッジ本体の内側空間が前記処理経路部とされる一方、前記カートリッジ本体の外周面と前記ケーシングの内周面との間に前記迂回経路部が円管状に形成されてなる請求項１１記載の研削液供給装置。
【請求項１３】
前記カートリッジ本体と前記ケーシングとの間には、軸線方向の一端に前記カートリッジ容器の収容開口が形成され、かつ周壁部及び底部が透液構造壁部とされた円筒状の補助容器が同軸的に配置されるとともに、該補助容器の内側に前記カートリッジ容器が同軸的に収容されてなり、前記迂回経路部は、前記ケーシング本体部の内周面と前記補助容器の外周面との間に形成される円管状の第一の迂回経路部と、前記補助容器の内周面と前記カートリッジ本体の外周面との間に形成される第二の迂回経路部とを備える請求項１２記載の研削液供給装置。
【請求項１４】
前記補助容器の前記周壁部の前記収容開口側の端部周縁には、前記第一の迂回経路部を当該端部側にて隙間嵌め形態で閉鎖するフランジ部が半径方向外向きに張り出す形で一体形成されてなり、前記水系研削液が前記収容開口にて前記補助容器の前記周壁部と前記カートリッジ本体との間の環状の入り口から第二の迂回経路部内に流入し、さらに前記補助容器の前記周壁部を貫通して前記第一の迂回経路部へ流出するようになっている請求項１３記載の研削液供給装置。
【請求項１５】
回転砥石により金属系ワークの表面を研削加工する研削加工装置と、前記回転砥石に水系研削液を供給する請求項１ないし請求項１４のいずれか１項に記載の研削液供給装置とを備えたことを特徴とする研削加工システム。
【請求項１６】
請求項１５に記載の研削加工システムを用い、前記研削加工装置の前記回転砥石に前記研削液供給装置から前記水系研削液を供給しつつ前記金属系ワークの表面を研削加工することを特徴とする研削加工方法。
【請求項１７】
請求項１ないし請求項１４のいずれか１項に記載の研削液供給装置に使用され、前記水系研削液の流入口と流出口とを有した中空のケーシングと、前記ケーシングの内部に充填されるとともに見かけ比重が１．０以上であり気孔率が１０％以上６０％以下の絶縁性セラミックからなる処理媒体粒子の集合体とを備え、前記流入口から前記ケーシング内に流入する前記水系研削液を前記処理媒体粒子の集合体に流通させることにより、前記水系研削液を前記処理媒体粒子の表面に接触させてキャビテーション処理しつつ前記流出口から流出させるようにしたことを特徴とするキャビテーション処理モジュール。
【発明の詳細な説明】
【技術分野】
【０００１】
この発明は、砥石研削による金属製品の加工効率改善に寄与する研削液供給装置と、それを用いた研削加工システム及び研削加工方法、さらにはそれに用いるキャビテーション処理モジュールに関する。
【背景技術】
【０００２】
平面研削、円筒研削及び内周面研削など、回転砥石を用いた金属製品の研削加工においては、砥石切込量を増加させることができれば、求められる研削代の除去に要する加工パス数が減じ、生産効率の向上を図ることができる。しかし、砥石切込量の過度の増加は、ワンパスで発生する加工スラッジ量及び加工時の摩擦負荷の増大を招き、砥石の目詰まりが早期に生じる結果、結局のところ生産効率の向上にはつながらない問題がある。
【０００３】
水系の研削液を用いた研削加工において、研削液の性状改善により砥石の目詰まり防止を図る技術として、研削液中のアルカリ無機塩の添加量を増加し、研削液のｐＨをやや強いアルカリ側に設定したものを使用する方法が提案されている（特許文献１）。
【先行技術文献】
【特許文献】
【０００４】
【特許文献１】特開２０１３−２５３１３８号公報
【発明の概要】
【発明が解決しようとする課題】
【０００５】
しかしながら、上記特許文献に開示された研削液は、アルカリ無機塩の添加量が高いため、水分蒸発に伴う液濃度管理が難しい欠点がある。また、アルカリ無機塩の添加量を相当増加させても、通常切込条件の研削加工において砥石目詰まりを防止できる以上の効果は望めず、例えば生産効率の明確な向上につながる切込量の増加等については期待するべくもない。
【０００６】
本発明の課題は、砥石研削による金属製品の加工において、砥石の目詰まりが簡便な液処理により劇的に改善され、砥石切込量を大幅に増加させても連続的な加工継続が可能となり、ひいては研削加工の効率改善に大きく貢献する研削液供給装置と、それを用いた研削加工システム及び研削加工方法、さらにはそれに用いるキャビテーション処理モジュールを提供することにある。
【課題を解決するための手段】
【０００７】
上記の課題を解決するために、本発明の研削液供給装置は、回転砥石により金属系ワークの表面を研削加工する研削加工装置の回転砥石に水系研削液を供給する研削液供給装置であって、水系研削液を貯留する研削液貯留部と、研削加工装置に研削液貯留部内の水系研削液を供給する供給配管と、供給配管の途上に設けられるとともに、水系研削液の流入口と流出口とを有した中空のケーシングと、ケーシングの内部に充填されるとともに見かけ比重が１．０以上であり気孔率が１０％以上６０％以下の絶縁性セラミックからなる処理媒体粒子の集合体とを備え、流入口からケーシング内に流入する水系研削液を処理媒体粒子の集合体に流通させることにより、水系研削液を処理媒体粒子の表面に接触させてキャビテーション処理しつつ流出口から流出させるようにしたキャビテーション処理モジュールと、を備えたことを特徴とする。
【０００８】
本発明の研削加工システムは、回転砥石により金属系ワークの表面を研削加工する研削加工装置と、回転砥石に水系研削液を供給する上記本発明の研削液供給装置とを備えたことを特徴とする。
【０００９】
また、本発明の研削加工方法は、上記本発明の研削加工システムを用い、研削加工装置の回転砥石に研削液供給装置から水系研削液を供給しつつ金属系ワークの表面を研削加工することを特徴とする。
【００１０】
さらに、本発明のキャビテーション処理モジュールは、上記本発明の研削液供給装置に使用され、水系研削液の流入口と流出口とを有した中空のケーシングと、ケーシングの内部に充填されるとともに見かけ比重が１．０以上であり気孔率が１０％以上６０％以下の絶縁性セラミックからなる処理媒体粒子の集合体とを備え、流入口からケーシング内に流入する水系研削液を処理媒体粒子の集合体に流通させることにより、水系研削液を処理媒体粒子の表面に接触させてキャビテーション処理しつつ流出口から流出させるようにしたことを特徴とする。
【発明の効果】
【００１１】
上記本発明によると、水系研削液を処理媒体粒子の集合体に流通させることにより、水系研削液は処理媒体粒子の表面に接触してキャビテーション処理されたのち、研削装置に供給される。処理媒体粒子をなす絶縁性セラミックは気孔率が１０％以上６０％以下の多孔質であり、また見かけ比重が１．０以上のものを採用することで、ケーシング内で浮遊することなく安定した流速にて水系研削液と接触させることができる。これにより、処理媒体粒子表面では水系研削液中の溶存空気が減圧析出するキャビテーションが生じ、水系研削液の砥石表面への浸透性が向上する。その結果、砥石の目詰まりが簡便な液処理により顕著に生じにくくなり、砥石切込量を従来より大幅に増加させても連続的な加工継続が可能となる。これにより、研削加工の効率を大幅に改善できる。
【図面の簡単な説明】
【００１２】
【図１】本発明の研削加工システムの一実施形態を模式的に示す図。
【図２】本発明のキャビテーション処理モジュールの一実施形態を示す断面構造とともに示す正面図。
【図３】図２のキャビテーション処理モジュールの分解図。
【図４】処理媒体粒子を収容したカートリッジ容器の例を示す図。
【図５】図１のフィルタリング装置及びその周辺を拡大して示す図。
【図６Ａ】本発明の効果発現の推定機構説明図。
【図６Ｂ】図６Ａに続く推定機構説明図。
【図７】２系統のノズルにより回転砥石に水系研削液を供給する加工形態を示す図。
【図８】ワークの１パス接触長さの際による加工効率の違いを説明する図。
【図９】平面研削の第一例を示す模式図。
【図１０】平面研削の第二例を示す模式図。
【図１１】円筒研削の例を示す模式図。
【図１２】内周面研削の例を示す模式図。
【図１３】実施例に採用した処理媒体粒子のＸ線回折パターン測定結果を示す図。
【発明を実施するための形態】
【００１３】
以下、本発明の実施の形態を添付の図面に基づき説明する。
図１は、本発明の研削加工システムの一実施形態を模式的に示す図である。
研削加工システムは、回転砥石１０１により金属系ワークＷＫの表面を研削加工する研削加工装置１００と、回転砥石１０１に水系研削液を供給する研削液供給装置２００とを有する。研削液供給装置２００は、水系研削液を貯留する研削液貯留部２と、研削加工装置１００に研削液貯留部２内の水系研削液を供給する供給配管５と、供給配管５の途上に設けられるキャビテーション処理モジュール１とを備える。研削加工装置１００は周知の平面研削盤装置として構成され、テーブル１０２上に固定されたワークＷＫが、リニアモータ機構等で構成された駆動部１０５により回転砥石１０１に対し相対的に往復動する。回転砥石１０１は図示しないモータ等により回転駆動され、ワークＷＫの厚さ方向に設定される所定の切込量によりワークＷＫの上面を研削する。なお、上記往復動の向きと水平面内で直交する向きにテーブル１０２をピッチ送りするピッチ送り機構と、回転砥石１０１を一定の切込量にて高さ方向にピッチ送りする切込駆動機構も設けられているが、いずれも周知のものであるので図示は省略する。
【００１４】
図２は、キャビテーション処理モジュール１の構造の詳細を示すものである。キャビテーション処理モジュール１は、水系研削液の流入口１Ａと流出口１Ｂとを有した中空の金属製のケーシング３１と、ケーシング３１の内部に充填されるとともに見かけ比重が１．０以上であり気孔率が１０％以上６０％以下の絶縁性セラミックからなる処理媒体粒子４４の集合体とを備える。水系研削液は流入口１Ａからケーシング３１内に矢印の向きに流入し、処理媒体粒子４４の集合体内を流通する。水系研削液はこれにより、処理媒体粒子４４の表面に接触することでキャビテーション処理された後、流出口１Ｂから流出する。
【００１５】
処理媒体粒子４４をなす絶縁性セラミックは、気孔率が１０％以上６０％以下の多孔質であり、また見かけ比重が１．０以上のものが採用されることで、ケーシング３１内で浮遊することなく安定した流速にて水系研削液と接触できる。開放気孔が形成する凹凸を有したセラミック表面に沿って水系研削液が流動すると、複雑な凹凸形状により微細な乱流が生じ、局所的に流速の高まった領域がベルヌーイの原理により減圧する。これにより、処理媒体粒子表面では水系研削液中の溶存空気が減圧析出するキャビテーションが生じ、水系研削液の性状は、結果的に砥石表面への浸透性が向上する向きに変化する。その結果、後述の実験結果にも示すように、砥石の目詰まりが簡便な液処理により劇的に改善され、砥石切込量を大幅に増加させても連続的な加工継続が可能となり、ひいては研削加工の効率改善が大幅に改善できる。
【００１６】
水系研削液の浸透性がキャビテーション処理により改善される原因については不明な点も多いが、キャビテーション処理を行わない研削液と比較した場合の切込量改善効果は極めて明確に再現され、その際に絶縁性セラミックの溶解がほとんど生じない点に鑑みれば、キャビテーション処理により、研削液のベースとなる水に何らかの物性変化が生じていると考えざるを得ない。例えば、絶縁性セラミックが水との接触摩擦により帯電し、その電界の影響により、極性を有した水分子の集団的性状（特に流動性）が変化して、砥石表面の微細な加工屑で埋まった凹凸隙間への浸透性が増す可能性があるとも考えられる。なお、従来は、キャビテーション処理の際に発生する微細気泡が、浸透性改善の本質を担うとの説もあったが、５０〜５００ｎｍ前後の大きさの気泡がその数桁小さいレベルでの水分子の集団挙動、特に浸透性向上の本質を支配しているということは物理的に考えにくい。また、現在開発されているレーザー回折式あるいはナノトラック方式の気泡測定装置の測定感度や精度にも依存するが、処理後の研削液を放置すれば上記サイズの気泡は再溶解により、多くの場合数分のレベルで観測不能となる。しかし、その気泡が観測されなくなった放置後の水系研削液であっても、上記本発明の効果は特に大きな変化を受けず維持されることも判明している。
【００１７】
処理媒体粒子４４をなす絶縁性セラミックは、見かけ比重が１．０未満ではケーシング３１内での浮遊や局所流動が生じやすくなるほか、浸透性改善効果の向上が十分に見込めなくなり、ひいては連続的な加工継続を前提とした切込量増加効果も期待できなくなる。その理由は、絶縁性セラミックの見かけの誘電率が低くなりすぎ、水系研削液と接触した時の帯電が起こりにくくなっていることに由来する可能性がある。上記見かけ比重は、より望ましくは１．５以上、より望ましくは２以上であるのがよい。
【００１８】
また、絶縁性セラミックの気孔率が６０％を超えた場合も上記と同様の問題が生じる。一方、絶縁性セラミックの気孔率が１０％未満になると、セラミック表面に開放する気孔量が少なくなり、十分なキャビテーション効果が見込めなくなる。この場合も水系研削液の浸透性改善効果の向上及び切込量増加効果が同様に期待できなくなる。絶縁性セラミックの見かけ比重の上限値は、絶縁性セラミックの真比重と上記気孔率の下限値により適宜定まることとなる。絶縁性セラミックの気孔率は、より望ましくは１５％以上４０％以下であるのがよい。また、形成される気孔のうちセラミック表面に開口する開放気孔のみがキャビテーションに寄与するので、この開放気孔の量を反映したパラメータとして絶縁性セラミックの吸水率も重要な因子となる。該吸水率は、５％以上４０％以下であるのがよく、より望ましくは１０％以上３０％以下であるのがよい。
【００１９】
絶縁性セラミックは、結晶質鉱物と非晶質鉱物とが混在した構成を有するものを使用できる。この場合、結晶質鉱物と非晶質鉱物とが混在した天然鉱物を用いてもよいし、鉱物粉末を適宜配合・成型して焼成した人工焼成物を使用してもよい。該絶縁性セラミックは、Ｘ線回折パターンを測定した際に、非晶質鉱物に由来するハローピーク高さをＩｇ、結晶質鉱物に由来する回折ピークの最も強度の高いもののピーク高さをＩｃとしたときに、Ｉｇ／Ｉｃの値が０．０５以上０．３以下となるものを使用するのがよい。Ｉｇ／Ｉｃの値は絶縁性セラミック中に存在する溶融ガラス相（非晶質鉱物）の量を反映したものであり、この値が小さすぎるとセラミックの緻密性が不足し、絶縁性セラミックの見かけ比重を上記の下限値以上に確保できなくなる場合がある。一方、Ｉｇ／Ｉｃの値が高くなりすぎると、人工焼成物を使用する場合はセラミックの緻密化が進みすぎ、絶縁性セラミックの気孔率を上記上限値以下に保つのが難しくなる場合がある。他方、特殊な例としては、天然鉱物である軽石を使用した場合、地底にて高温高圧で封じ込められた溶存ガスの放出に由来した気孔により、溶融ガラス相の比率が高いにもかかわらず気孔率が８０％以上となり、本発明に不向きとなる場合がある。
【００２０】
絶縁性セラミックは、石英と長石の合計含有量が９０％以上となるように混合した鉱物組成を有するものが好適に採用可能である。石英と長石とを主体とする天然鉱物は、本発明に好適な気孔率及び比重を有したものが比較的に容易に調達できる利点があるほか、浸透性の向上への関与が推測される比誘電率も３以上５以下と、比較的高い値を確保することができる。また、石英と長石は単体鉱物原料の調達も容易であり、配合及び焼成条件を適宜考慮することにより、気孔率や見かけ比重の適正化も容易に図ることができる。なお、処理媒体粒子４４の平均粒径は、例えば２ｍｍ以上５ｍｍ以下の範囲で適宜設定される。
【００２１】
図１に戻り、研削液供給装置２００には、研削液貯留部２から水系研削液をくみ上げるとともに、供給配管５上のキャビテーション処理モジュール１に水系研削液を、キャビテーション処理モジュール１内の平均流速が０．６ｍ／分以上となるように送液する送液ポンプ６が設けられている。キャビテーション処理モジュール１内の平均流速を０．６ｍ／分以上に確保することで、処理媒体粒子４４の表面における水系研削液の流速を、キャビテーション効果を生じさせる上で十分な値に確保することができる。該平均流速はより望ましくは１．０ｍ／分以上、より望ましくは１．５ｍ／分以上に確保されているのがよい。
【００２２】
キャビテーション処理モジュール１を流通する水系研削液の流量をρ（Ｌ／分）、処理媒体粒子４４の充填量をＷ（ｇ）、キャビテーション処理モジュール１内の平均流速をＶとしたとき、送液ポンプ６の流量と処理媒体粒子４４の充填量は、Ｗ・Ｖ２／ρの値が２．０以上となるように定められているのがよい。本発明者は、キャビテーション効果は、処理媒体粒子４４と接触する水系研削液の、処理媒体粒子４４の単位重量当たりに割り振られる流量（Ｗ／ρ）と、水系研削液の運動エネルギー（Ｖ２）に比例すると推測しており、研削加工による切込量向上についての実験結果をＷ・Ｖ２／ρの値により整理したところ、よい相関があることを見出した。そして、Ｗ・Ｖ２／ρの値が２．０以上となるように送液ポンプ６の流量と処理媒体粒子４４の充填量を定めることで、研削加工に適用したときの切込量向上効果をより顕著なものとすることができる。
【００２３】
次に、研削液貯留部２は、研削加工装置１００からの汚染された水系研削液を回収する汚液槽２Ｄと、該汚液槽２Ｄ内の水系研削液から加工スラッジを分離・除去して浄化済の水系研削液とするフィルタリング装置４と、浄化済の水系研削液をフィルタリング装置４から回収する浄化槽２Ｃとを備える。送液ポンプ６は浄化槽２Ｃから水系研削液をくみ上げ、キャビテーション処理モジュール１内を流通させた後供給配管５を経て研削加工装置１００に供給され、ノズル１０３から回転砥石１０１に向けて噴射される。浄化槽２Ｃからの研削液をキャビテーション処理することで、キャビテーション処理モジュール１内の処理媒体粒子４４がスラッジにより目詰まりしにくくなり、キャビテーション効果を長期にわたり安定に維持することができる。
【００２４】
また、図１においては、フィルタリング装置４にて分離された加工スラッジから、金属系ワークＷＫに由来する磁性金属スラッジを分離・除去するマグネットセパレータ１１が設けられている。加工スラッジの中でも鉄系の磁性金属スラッジは回転砥石の目詰まりを特に進行させやすい成分であり、これをマグネットセパレータ１１で除去することで、キャビテーション処理モジュール１を用いたときの回転砥石の目詰まり抑制効果、ひいては切込量増加効果をより顕著なものとすることができる。なお、マグネットセパレータ１１自体は周知の構成のものを使用でき、その詳細についての図示等は省略する。
【００２５】
次に、図１においては、汚液槽２Ｄ内の水系研削液をくみ上げてフィルタリング装置４に供給する汚液ポンプ８と、マグネットセパレータ１１にて磁性金属スラッジが分離された水系研削液を汚液槽２Ｄに戻す汚液戻し部７と、浄化槽２Ｃからオーバーフローする浄化済の水系研削液を汚液槽２Ｄに導くオーバーフロー部１２とが設けられている。本実施形態では汚液戻し部７とオーバーフロー部１２とはいずれも配管形態にて形成されている。これにより、研削加工装置１００と、キャビテーション処理モジュール１を有した研削液供給装置２００との間で水系研削液を、清浄かつ高度の研削性能改善効果を保ったまま閉鎖的に循環させることができる。
【００２６】
次に、図５に示すように、フィルタリング装置４は、汚液槽２Ｄ内の水系研削液の液面よりも上方に配置され底部に汚液戻し口４Ｊが開口するフィルタ筐体４Ｃと、該フィルタ筐体４Ｃの内側空間を、汚液戻し口４Ｊが開口する第一空間ＰＳと、該第一空間ＰＳに隣接する第二空間ＳＳとに仕切る形で設けられるフィルタ部材４１とを備える。汚液ポンプ８がくみ上げる汚液槽２Ｄ内の水系研削液ＣＬは、フィルタ筐体４Ｃの第一空間ＰＳに供給され、フィルタ部材４１にて金属スラッジが分離されて第二空間ＳＳに浄化済の水系研削液として回収され、該第二空間ＳＳから該浄化済の水系研削液が浄化槽２Ｃに戻される。
【００２７】
フィルタ部材４１は、フィルタ筐体４Ｃ内に配置されるフィルタフレーム４１ｓと、該フィルタフレーム４１ｓにより上下に展張された形で保持されるとともに該筐体側壁部の周方向に沿う筒状のフィルタシート４１ｆとを備える。フィルタシート４１ｆは内側空間が第一空間ＰＳとされる一方、筐体側壁部内面との間に第二空間ＳＳを隙間形態（本実施形態では円管状形態）に区画形成する。第二空間ＳＳの下端側は、フィルタフレーム４１ｓと筐体側壁部内面との間を結合する液流通不能なフレーム基部４１ｂにて塞がれている。
【００２８】
汚液ポンプ８は汚液槽２Ｄ内の水系研削液ＣＬを、第一空間ＰＳの筒状のフィルタシート４１ｆの内側をなす領域にて、汚液戻し口４Ｊからの流出に打ち勝つ形で液面を上昇させるように供給する。そして、供給された水系研削液は、フィルタシート４１ｆの第一空間ＰＳ側の面を濾過面とする形で加工スラッジが濾過され、フィルタシート４１ｆを厚さ方向（半径方向外向き）に透過して第二空間ＳＳに流出する。一方、フィルタシート４１ｆの内側の濾過面に堆積した加工スラッジＳＬは、供給された水系研削液の一部とともに第一空間ＰＳ内に落下し、汚液戻し口４Ｊからフィルタ筐体４Ｃの下方に配置されたマグネットセパレータ１１に導かれる。
【００２９】
第一空間ＰＳに供給された水系研削液は、フィルタシート４１ｆを介して第二空間ＳＳ側に一部を透過させつつ、フィルタシート４１ｆで囲まれた第一空間ＰＳ内にて液面ＩＬＶを上昇させる。一方、外側の第二空間ＳＳは、加工スラッジが分離・除去された浄化済の水系研削液が徐々に流れ込み液面ＯＬＶを上昇させる。初期状態では両液面はほぼ一致しているが（図中、破線で示す）、フィルタシート４１ｆの濾過面に堆積する加工スラッジ量が増加すると、フィルタシート４１ｆの流通抵抗が増大する結果、水系研削液の第二空間ＳＳ側への透過量が減少する。フィルタシート４１ｆの液透過量の減少に伴い、第一空間ＰＳ内の液面ＩＬＶは、第二空間ＳＳの液面ＯＬＶよりも高くなる。一方、フィルタシート４１ｆの濾過面上の加工スラッジは、液面ＩＬＶより下の部分が液接触している結果、脱水せずに流動性を維持するため自重により落下し、徐々に取り除かれる。
【００３０】
すると、フィルタシート４１ｆの液流通抵抗が減少し、水系研削液の第二空間ＳＳ側への透過量が増加する。これにより、第一空間ＰＳ内の液面ＩＬＶが下がり、第二空間ＳＳの液面ＯＬＶと一致する位置まで下がれば初期状態に戻る。このように、上記の構造によると、第一空間ＰＳ内の液面ＩＬＶの上下動が周期的に繰り返えされることで、フィルタシート４１ｆの目詰まりが効果的に抑制され、水系研削液の浄化を効率的かつ連続的に継続できるようになる。この場合、本発明のキャビテーション処理モジュール１の採用により研削切込量が増加すれば、フィルタシート４１ｆの濾過面への加工スラッジの堆積速度が上昇し、その自重による落下除去も促進される。その結果、液面ＩＬＶの上下動周期も短縮され、加工スラッジ分離処理の効率が一層高められる利点が生ずる。
【００３１】
図５においては、フィルタ筐体４Ｃの汚液戻し口４Ｊの直下にスラッジ受け部１０が設けられ、汚液戻し口４Ｊから排出される加工スラッジ及び研削液が該スラッジ受け部１０に落下した後、その下方に配置されたマグネットセパレータ１１により磁性金属スラッジが分離除去され、研削液は汚液槽２Ｄに流れ込むようになっている。
【００３２】
次に、図２に示すように、キャビテーション処理モジュール１内には、水系研削液の流通経路部として、流入口１Ａから処理媒体粒子４４の集合体内を経由して流出口１Ｂへ向かう処理経路部ＣＦと、流入口１Ａから処理媒体粒子４４の集合体の外側を迂回して流出口１Ｂへ向かう迂回経路部ＰＦ１，ＰＦ２とが設けられている。処理媒体粒子４４の集合体内部は流通抵抗が高く、水系研削液の流れ全体の速度が低下して、キャビテーション効果が十分に得られなくなる場合がある。しかし、上記のような迂回経路部ＰＦ１，ＰＦ２を設けることで、流路全体の圧損が下がり、処理経路部ＣＦ側の流速が極度に低下することを効果的に防止できる。該効果をより顕著なものとするには、キャビテーション処理モジュール１内の水系研削液の全流量に対する処理経路部ＣＦへの流量分配率が０．１５以上となるように、処理経路部ＣＦと迂回経路部ＰＦ１，ＰＦ２との流通断面積が定められているのがよい。
【００３３】
ケーシング３１は、軸線方向の一端に流入口１Ａが、他端に流出口１Ｂが各々開口する円筒状のケーシング本体部３２を備える。該ケーシング３１本体の内側には、円筒状のカートリッジ容器４０が同心的に挿入配置され、そのカートリッジ容器４０に処理媒体粒子４４の集合体が収容されている。図４に示すように、カートリッジ容器４０は、壁厚方向の液流通を遮断するとともに両端面が開口する円筒状金属製のカートリッジ本体４５と、該カートリッジ本体４５の両端面を、水系研削液の流通は許容し処理媒体粒子４４の漏出は阻止する形で閉鎖する透液閉鎖部４２（本実施形態では、溶接部４３によりカートリッジ本体４５の端部開口に接合されるメッシュ部材）とを備える。処理媒体粒子４４が充填されるカートリッジ本体４５の内側空間が処理経路部ＣＦとされる一方、カートリッジ本体４５の外周面とケーシング３１の内周面との間に迂回経路部ＰＦ１，ＰＦ２が円管状に形成されている。カートリッジ本体４５により、処理経路部ＣＦと迂回経路部ＰＦ１，ＰＦ２とを容易に区画できる。またカートリッジ容器４０に処理媒体粒子４４が充填されていることで、スラッジの堆積等により処理媒体粒子４４の交換が必要になった場合も、交換作業が容易である。
【００３４】
また、図３に示すように、カートリッジ本体４５とケーシング３１との間には、軸線方向の一端にカートリッジ容器４０の収容開口３６Ａが形成され、かつ周壁部及び底部が透液構造壁部とされた円筒状の補助容器３６が同軸的に配置されている。カートリッジ容器４０は該補助容器３６の内側に同軸的に収容されている。本実施形態では、図２に示すように、ケーシング３１はケーシング本体部３２の両端に形成されたフランジ部３２ｆＡ，３２ｆＢに対し、各々ねじ部３３ｔＡ，３３ｔＢを有した１対の継ぎ手部材の３３Ａ，３３Ｂの各フランジ部３３ｆＡ，３３ｆＢがオーリング３５Ａ，３５Ｂを介して重ね合わされ、さらにフェルールクランプ３４Ａ，３４Ｂを介して締結結合されている。
【００３５】
図２に示すように、迂回経路部ＰＦ１，ＰＦ２は、ケーシング本体部３２の内周面と補助容器３６の外周面との間に形成される円管状の第一の迂回経路部ＰＦ１と、補助容器３６の内周面とカートリッジ本体４５の外周面との間に形成される第二の迂回経路部ＰＦ２とを備える。補助容器３６の介装により迂回経路部が第一の迂回経路部ＰＦ１と第二の迂回経路部ＰＦ２とに分割され、流通抵抗の大きい処理経路部ＣＦとの圧損差が縮小するので、迂回経路部側に水系研削液の処理流が偏りにくくなり、処理経路部ＣＦに分配される流れを適度な値に確保することができる。
【００３６】
図２に示すように、補助容器３６の周壁部の収容開口３６Ａ側の端部周縁には、第一の迂回経路部ＰＦ１を当該端部側にて隙間嵌め形態で閉鎖するフランジ部３６Ｆが半径方向外向きに張り出す形で一体形成されている。水系研削液は、収容開口３６Ａにて補助容器３６の周壁部とカートリッジ本体４５との間の環状の入り口から第二の迂回経路部ＰＦ２内に流入し、さらに補助容器３６の周壁部を貫通して第一の迂回経路部ＰＦ１へ流出するようになっている。これにより、迂回経路部へ向かう水流の流通抵抗がさらに大きくなり、迂回経路部側に水系研削液の処理流が偏る不具合をより効果的に防止できる。補助容器３６の周壁部と底部はいずれも多数の流通孔３６ｈ，３６ｂｈが分散形成されたパンチングメタルにより形成されている。
【００３７】
本発明者は、本発明により回転砥石１０１の目詰まりが生じにくくなる機構を、次のように推測している。図６Ａに示すように、キャビテーション処理モジュール１にて処理された水系研削液ＣＬはノズル１０３から、ワークＷＫと回転砥石１０１との接触面に向けて噴射される。研削により発生するスラッジ粒子は、ワークＷＫからの金属スラッジ粒子ＭＤと摩耗した砥石粒ＭＤを主体とするものであり、これらのスラッジ粒子は回転砥石１０１の研削面に形成された凹部に上記接触面に生ずる高い摩擦圧力によって押し込まれる。研削面は凹部がスラッジ粒子により埋められて次第に平滑化し、目詰まりを起こす。しかし、本発明に従い処理された水系研削液は、回転砥石１０１に向けて噴射されたのち、スラッジ粒子とともに凹部の内部へ浸透し、接触面から離脱した研削面区間ＳＣ１においても凹部内に封じ込められた状態となっている。
【００３８】
ここで、回転砥石１０１は高速回転を継続しているので、凹部内に封じ込められた水系研削液は、凹部内に強固に圧入されているスラッジ粒子との間の僅少な隙間にも、回転の遠心力によって徐々に染み込んでいく。これにより、スラッジ粒子は凹部内面との固着抵抗が緩和され、やがて脱落するので目詰まりが防止されると考えられる。目詰まりの防止効果は、図６Ｂに示すように、回転砥石１０１のワークＷＫとの接触面以外の周面に処理済みの水系研削液ＣＬを噴射した場合でも顕著に得られている。この場合、図７に示すように、処理済みの水系研削液ＣＬを、ワークＷＫとの接触面と、接触面以外の周面領域とに同時に噴射すると、目詰まり防止効果は一層顕著となり、回転砥石１０１のワンパス当たりの切込量をさらに増大させることができる。
【００３９】
凹部内に封じ込められた水系研削液が、遠心力によってスラッジ粒子との隙間に浸透すると推測する根拠は、図８に示すように、１ストローク内のワークＷＫとの接触面長（加工時間）が小さくなるほど、目詰まり防止効果となりワンパス当たりの切込量をより増大できる実験結果からも裏付けられている。例えば、図８において、長辺方向３００ｍｍ、短辺方向１５０ｍｍの板状のワークＷＫ（材質：ＳＫＨ５１）を、ＣＢＮ回転砥石（番手＃１７０）により平面研削した場合、本発明の処理を行わない研削液（通常液）を用いた場合の連続研削可能な最大切込量は、ワークＷＫを長辺方向に研削した場合も短辺方向に研削した場合も、いずれも０．００５ｍｍであった。他方、本発明の処理を行なった研削液（処理液）を用いると、ワークＷＫを長辺方向に研削した場合の連続研削可能な最大切込量は、０．２５ｍｍと一挙に５０倍に増加する。そして、短編方向に研削した場合の連続研削可能な最大切込量はさらに増加し、約７０倍の０．３５ｍｍとなることが判明している。
【００４０】
以上、本発明の実施の形態について説明したが、あくまで例示であって、本発明はこれに限定されるものではない。例えば、適用可能な研削加工は、ワークＷＤを往復動させながら回転砥石１０１の外周面で平面研削する図９の形態に限らず、図１０に示すように、回転砥石１０１の端面を用いた平面研削、図１１に示す円筒状のワークＷＫの外周面を回転砥石１０１の外周面を用いて研削する円筒研削、図１２に示すワークＷＫの内周面を回転砥石１０１の外周面を用いて研削する内周面研削などにも適用でき、同様の効果を挙げることができる。
【実施例】
【００４１】
以下、本発明の効果を確認するために行った種々の実験結果について説明する。
（実施例１）
絶縁性セラミックとして、石英、長石及び雲母を主体する石材用の天然岩石を粉砕し、平織り金網メッシュ（６番）を用いて微細粒子を篩い分け、メッシュ上に残った粒子を処理媒体粒子として調製した（平均粒子径：４ｍｍ）。処理媒体粒子は、蛍光Ｘ線分析により酸化物換算により成分組成を特定した。また、真空法により乾燥重量、水中重量及び飽水重量を測定し、見かけ比重、気孔率及び吸水率を測定した。以上の結果を表１に示す。
【００４２】
【表１】
2020203332.tif 000003
【００４３】
さらに、Ｘ線ディフラクトメータ法により回折パターンを測定し、含有される鉱物の構造を同定した。結果を図１３に示している。処理媒体粒子は主として石英、長石と微量の雲母を含有していることがわかった。このＸ線分析結果と成分組成分析結果とを照合し、石英以外の残部が、カリ長石（ＫＡｌＳｉ３Ｏ８）、曹長石（ＮａＡｌＳｉ３Ｏ８）及び灰長石(ＣａＡｌ２Ｓｉ２Ｏ８)の３種類を含有し、雲母の組成式をＫ（Ｍｇ,Ｆｅ）３ＡｌＳｉ３Ｏ１０（ＯＨ）２と仮定して、各鉱物相の組成比を表２のように推定した。
【表２】
2020203332.tif 000004
【００４４】
石英と長石との合計含有量は９８．４質量％と推定される。また、図１３のＸ線回折パターンには非晶質（ガラス質相）に由来する明確なハローピークが表れている。そのハローピーク高さＩｇと、結晶質鉱物に由来する回折ピークの最も強度の高いもの（図１３では石英のピーク高さ）Ｉｃを読み取った結果、Ｉｇ／Ｉｃの値は約０．０８であった。
【００４５】
次に、図２に示すキャビテーション処理モジュール１を、ステンレス鋼（ＳＵＳ３０４）次のような寸法関係で作成した。
・ケーシング本体部３２の内径：６５ｍｍ
・ケーシング本体部３２の長さ：２５０ｍｍ
・補助容器３６の外径：５８ｍｍ
・補助容器３６の内径：５６ｍｍ
・補助容器３６の長さ：２３０ｍｍ
・カートリッジ容器４０の外径：４２ｍｍ
・カートリッジ容器４０の長さ：２１０ｍｍ
・カートリッジ容器４０内の処理媒体粒子４４の空間充填率：７０％
・カートリッジ容器４０内の処理媒体粒子４４の充填量：２４０ｇ。
【００４６】
図１に示す研削加工システム２００に上記キャビテーション処理モジュール１を取り付けるとともに、水溶性研削液としてワンダークールＥＸ−５０Ｃ（（株）潤匠製：１００倍希釈）を研削液貯留部２に投入した。また、ワークＷＫとして、ＳＫＨ５１（番号１）、ＳＫＤ１１（番号２）及び金型用析出硬化系ステンレス鋼（ＰＳＬ材：番号３）の各材質により、長辺方向３００ｍｍ、短辺方向１５０ｍｍ、厚さ２０ｍｍの板状の供資材を用意した。これらのワークＷＫを図１の研削加工装置１００のテーブル１０２に取り付け、ＳＫＨ５１及びＳＫＤ１１の各ワークについてはＣＢＮ砥石（＃１７０）を、ＰＳＬ材についてはＷＡ砥石（＃１７０）をそれぞれ用い、ワーク／砥石接触面に研削液を噴射しつつ研削加工を行なった。
【００４７】
まず、比較用として、キャビテーション処理モジュール１を流通させない研削液（通常液）を流量４０Ｌ／分にて供給しつつ、砥石の切込量を徐々に大きくしながら研削加工を行ない、連続操業にて砥石目詰まりが生じない最大の砥石切込量を基準値として求めた。続いて、キャビテーション処理モジュール１を流通させた研削液（処理液）を用い、ワークのピッチ送り量を適宜縮小しながら同様の研削加工を実施し、連続操業にて砥石目詰まりが生じない最大の砥石切込量を求めた。以上の結果を表３に示す。
【００４８】
【表３】
2020203332.tif 000005
【００４９】
いずれのワーク材質の研削加工を行なう場合においても、キャビテーション処理を行なった研削液を用いた場合、通常液を用いた場合と比較して砥石切込量を５〜５０倍もの値に大幅に改善できていることがわかる。また、ピッチ送り率は切込量の増大に伴い、通常液を用いた場合の値から適宜縮小しているが、切込量とピッチ送り量の積で表される生産性改善比はそれでも２．５倍から１０倍もの高い値が達成できていることがわかる。
【００５０】
（実施例２）
実施例１の表３：番号２のワークに対し、キャビテーション処理モジュール１に充填する処理媒体粒子の種別を変更した以外は、同様の条件にて研削加工試験を実施した。番号１１は実施例１と同じ処理媒体粒子を用いている（組成Ａ：表２）。また、番号１２及び番号１４は、次のようにして調製した焼成体試料である。まず、表２の組成を構成する各鉱物のうち、雲母を除いたものの鉱物単体試料をそれぞれ用意し、平均粒径３０μｍとなるようにボールミルを用いて湿式粉砕して原料粉末を得た。これら原料粉末を表２から雲母を除いたものと同一の組成（組成Ｂ）となるように秤量し、１トン／ｃｍ２の圧力にてプレス成型した後、大気炉にて番号１２については８００℃にて５時間、番号１４（比較例）については１４００℃にて１０時間焼成した。また、番号１３は石英粉末を用いて同様に成型し、１２００℃にて５時間焼成した。また、番号１５は下記表４に示す組成（Ｄ）及び見かけ密度を有する天然軽石である（比較例）。
【００５１】
【表４】
2020203332.tif 000006
【００５２】
上記の試料を粉砕・ふるい分けし、実施例１と同様の平均粒径を有する処理媒体粒子を得た。これらを用いた場合の研削加工試験結果を表５に示す。
【００５３】
【表５】
2020203332.tif 000007
＊は本発明の範囲外であることを示す。
【００５４】
見かけ比重及び気孔率が本発明の条件を充足する番号１１〜１３の処理媒体粒子を用い場合は，実施例１と同様に良好な切込量の改善がみられたが、本発明の条件を充足しない比較例１４及び１５の処理媒体粒子を用いた場合は切込量の改善がほとんど見られないことがわかる。
【００５５】
（実施例３）
実施例１の表３：番号２のワークに対し、処理媒体粒子の種別を実施例１と同じとし、通液流量を種々に変更した場合（番号２１〜２４）、媒体充填量を種々に変更した場合（番号２５〜２７）について、同様の研削加工試験を行なった。以上の結果を表６に示す。また、番号２７についてはケーシング部の内径を増やし、ケーシング側の流通断面積（つまり、迂回経路部の流通断面積）を拡大している。なお、カートリッジ側については、１００−媒体充填率（％）を断面空隙率として求め、これを流通断面積の推定値として用いている。そして、キャビテーション処理モジュール１内の断面平均流速は、通液流量とケーシング側の流通断面積及びカートリッジ側の推定流通断面積との合計値から推定して算出している。
【００５６】
【表６】
2020203332.tif 000008
【００５７】
この結果によると、断面平均流速が０．６ｍ／分以上、あるいはＷ・Ｖ２／ρが１．５以上となる条件にて特に良好な切込改善効果が達成できていることがわかる。
【符号の説明】
【００５８】
１  キャビテーション処理モジュール
１Ａ  流入口
１Ｂ  流出口
２  研削液貯留部
２Ｃ  浄化槽
２Ｄ  汚液槽
４  フィルタリング装置
４Ｃ  フィルタ筐体
４Ｊ  汚液戻し口
５  供給配管
６  送液ポンプ
７  汚液戻し部
８  汚液ポンプ
１１  マグネットセパレータ
１２  オーバーフロー部
３１  ケーシング
３２  ケーシング本体部
３６  補助容器
３６Ａ  収容開口
３６Ｆ  フランジ部
４０  カートリッジ容器
４１  フィルタ部材
４１ｓ  フィルタフレーム
４１ｆ  フィルタシート
４１ｂ  フレーム基部
４２  透液閉鎖部
４４  処理媒体粒子
４５  カートリッジ本体
１０１  回転砥石
１００  研削加工装置
ＰＳ  第一空間
ＳＳ  第二空間
ＳＬ  加工スラッジ
ＣＬ  水系研削液
ＣＦ  処理経路部
ＰＦ１，ＰＦ２  迂回経路部
２００  研削液供給装置
【図１】
2020203332.tif 000009
【図２】
2020203332.tif 000010
【図３】
2020203332.tif 000011
【図４】
2020203332.tif 000012
【図５】
2020203332.tif 000013
【図６Ａ】
2020203332.tif 000014
【図６Ｂ】
2020203332.tif 000015
【図７】
2020203332.tif 000016
【図８】
2020203332.tif 000017
【図９】
2020203332.tif 000018
【図１０】
2020203332.tif 000019
【図１１】
2020203332.tif 000020
【図１２】
2020203332.tif 000021
【図１３】
2020203332.tif 000022